ПЛАСТИЧНАЯ СМАЗКА
GREASE

Изобретение относится к смазочным материалам и может быть использовано в области машино- и приборостроения для смазки узлов трения машин и механизмов.
Известна высокотемпературная пластичная смазка ЦИАТИМ-221 на основе полиорганосилоксановой жидкости 132-25, загущенной кальциевым мылом стеариновой кислоты с добавлением церизина-80 и пакета присадок /ГОСТ 9433-80/.
Смазка обладает хорошими вязкостно-температурными характеристиками. Однако трибометрические свойства у нее низкие и недостаточен температурный предел работоспособности.
Известна также смазка «Силкон» на основе ЦИАТИМ-221 с добавлением эфира и комплекса меди /патент РФ №2119533, С07М 161/00, 1998 г./, обладающая хорошими вязкостно-температурными смазочными характеристиками. Однако она имеет недостаточно высокие смазочные свойства.
Техническим результатом изобретения является повышение противоизносных и нагрузочных характеристик смазки, что приводит к расширению области применения и увеличению ресурса работы узлов трения машин и механизмов.
6
10
Технический результат достигается тем, что смазка на основе ЦИАТИМ-221 и добавок содержит в качестве добавок синтетическое масло на основе эфира пентаэритрита и жирных кислот фракции С-С и присадку - 2-гидрокси-1-нафталь-2'-аминотиазол формулы:
при следующих соотношениях компонентов,  мас.%:
синтетическое масло - 3-18
2-гидрокси-1-нафталь-2'-аминотиазол - 1-12
ЦИАТИМ-221 - остальное.
6
10
В качестве масла на основе эфира пентаэритрита и жирных кислот фракции С-С может быть использовано, например, смазочное масло Б-3В /ТУ 38-101285-85, изготовитель ЗАО «Завод имени Шаумяна»/.
Изобретение обладает изобретательским уровнем, так как 2-гидрокси-1-нафталь-2'-аминотиазол не описан в литературе и, как следствие, не известно использование его в смазочных композициях для улучшения смазочных характеристик.
Смазку (силкон-5) готовят, например, получением концентрата при нагревании до 70-80°С и интенсивном перемешивании масла, например Б-3В, и присадки. Для получения пластичной смазки в смазку ЦИАТИМ-221 добавляют нагретый до 60-70°С концентрат при интенсивном перемешивании.
Ниже приведен пример получения 2-гидрокси-1-нафталь-2'-аминотиазола.
К раствору 1,72 г (0,001 молей) 2-гидрокси-1-нафтальдегида в 20 мл этанола прибавляли раствор 1 г (0,01 моль) 2-аминотиазола в 10 мл этанола.
Смесь кипятили в течение часа на водяной бане. Выпавший по охлаждении осадок отфильтровывали и промывали 2 раза по 5 мл этанолом.
пл.
Желтые кристаллы, Т=164-165°С. Выход 2,21 г (87%).
14
10
2
Найдено, %: С 66.10, Н 4.01, N 11.21, для CHNOS,
вычислено, %: С 66.12, Н 3.96, N 11.02
1
3
Аr
Н ЯМР (300 МГц), δ, м.д. (CDCI): 6.97-7.50 (8Н, м, С-Н),
9.20 (1Н, с, CH=N), 12.30 (1Н, с, ОН).
-1
ИК спектр, ν см (вазелиновое масло):
1673 ш.ср. (ОН), 1606 с (CH=N).
Противоизносные свойства определяли на четырехшариковой машине трения по ГОСТ 9490-75.
Температуру каплепадения определяли по ГОСТ 6793-53.
Данные испытаний смазки с использованием в качестве масла масла Б-3В приведены в таблице.
Для сравнения в таблице под номером состава 2 приведены данные испытаний для смазочной композиции «Силкон» /патент РФ №2119533/ состава ЦИАТИМ-221 - 79,5 мас.%, эфир диоктилфталата - 15 мас.%, комплекс бис-(2-окси-нафтальалкилимината)меди - 4 мас.%, порошок фторопласта - 1,5 мас.%.
Таблица
№ образца
Количество ЦИИАТИМ-221, маc.%
Количество, вес.%
Свойства
Р<sub>кр</sub>, кг
d<sub>cp.</sub>, мм
Т° каплепадения
присадка
Б-3В
1
100
-
-
95
2,20
190
2
Смазка «Силкон»
-
-
135
1,40
220
3
97
1
2
140
1,4
220
4
95
2
3
290
1,00
230
5
90
4
6
350
0,45
280
6
85
6
9
380
0,4
300
7
80
8
12
400
0,35
310
8
75
10
15
410
0,32
320
9
70
12
18
329
0,50
280
10
65
15
10
120
1,50
190
Как видно из данных таблицы, при часовых испытаниях критическая нагрузка увеличивается в 2,1-3 раза по сравнению с прототипом (смазка «СИЛКОН») и в 3-4,3 раза по сравнению с ЦИАТИМ-221, а диаметр пятна износа уменьшается до 1,4-4,4 раза по сравнению со смазкой «СИЛКОН» и в 2,2-6,8 раз по сравнению с ЦИАТИМ-221. При этом температура каплепадения повышается на 10-100°С по сравнению со смазкой «СИЛКОН» и на 40-130°С по сравнению с ЦИАТИМ-221.
Таким образом, смазка (силкон-5) обладает улучшенными смазочными характеристиками.